"遊離酸の形が、下記一般式1または2で表されることを特徴とする、異方性膜用化合物。{上記一般式1において、R1およびR2は、それぞれ独立に、水素原子、炭素数1~4のアルキル基、炭素数1~4のアルコキシ基を表し、Aは、下記一般式aまたはbを表す。上記一般式aにおいて、R3およびR4は、それぞれ独立に、水素原子、炭素数1~4のアルキル基または炭素数1~4のアルコキシ基を表す。また、上記一般式bにおいて、R5およびR6は、それぞれ独立に、水素原子、スルホ基またはヒドロキシル基を表す。但し、上記一般式1およびaにおけるR1~R4のいずれか1以上が炭素数2~4のアルキル基および/または炭素数2~4のアルコキシ基である。L1およびL2は、それぞれ独立に、-CH=CHp-基または-C≡Cq-基を表し、pおよびqはそれぞれ独立に1または2の整数を表す。X1およびX2は、それぞれ独立に、水素原子、炭素数1~4のアルキル基またはフェニル基を表す。jおよびkは、それぞれ独立に、0または1を表すが、jおよびkがともに0になることはない。}{上記一般式2において、R7およびR8は、それぞれ独立に、水素原子、置換基を有していてもよい炭素数1~4のアルキル基、置換基を有していてもよい炭素数1~4のアルコキシ基を表し、Bは、下記一般式cまたはdを表す。上記一般式cにおいて、R9およびR10は、それぞれ独立に、水素原子、置換基を有していてもよい炭素数1~4のアルキル基または置換基を有していてもよい炭素数1~4のアルコキシ基を表す。また、上記一般式dにおいて、R11およびR12は、それぞれ独立に、水素原子、スルホ基またはヒドロキシル基を表す。但し、上記一般式2およびcにおけるR7~R10のいずれか1以上が、ヒドロキシル基、カルボキシル基、炭素数1~2のアルコキシ基およびスルホ基からなる群より選ばれるいずれかの置換基以下置換基Zというで置換された炭素数1~4のアルキル基、および/または、該置換基Zで置換された炭素数1~4のアルコキシ基である。L3およびL4は、それぞれ独立に、-CH=CHr-基または-C≡Cs-基を表し、rおよびsはそれぞれ独立に1~5の整数を表す。X3およびX4は、それぞれ独立に、水素原子、置換基を有していてもよいアルキル基または置換基を有していてもよいフェニル基を表す。mおよびnは、それぞれ独立に、0または1を表すが、mおよびnがともに0になることはない。}遊離酸の形が、下記一般式3または4で表されることを特徴とする、請求項1に記載の異方性膜用化合物。上記一般式3において、R1、R2、A、L1、L2、X1およびX2は、それぞれ上記一般式1におけると同義である。上記一般式4において、R7、R8、B、L3、L4、X3およびX4は、それぞれ上記一般式2におけると同義である。本発明は、広範囲な色表現が可能な偏光膜に有用な、主に短波長領域に吸収を有する異方性膜用化合物を提供することを課題とする。また、本発明は耐久性に優れた異方性膜用化合物を提供することを課題とする。本発明者らが鋭意検討した結果、遊離酸の形が下記一般式1または2で表される異方性膜用化合物が上記課題を解決できることがわかり、本発明に到達した。すなわち、本発明は、遊離酸の形が下記一般式1または2で表されることを特徴とする異方性膜用化合物請求項1に存する。{上記一般式1において、R1およびR2は、それぞれ独立に、水素原子、炭素数1~4のアルキル基、炭素数1~4のアルコキシ基を表し、Aは、下記一般式aまたはbを表す。上記一般式aにおいて、R3およびR4は、それぞれ独立に、水素原子、炭素数1~4のアルキル基または炭素数1~4のアルコキシ基を表す。また、上記一般式bにおいて、R5およびR6は、それぞれ独立に、水素原子、スルホ基またはヒドロキシル基を表す。但し、上記一般式1およびaにおけるR1~R4のいずれか1以上が炭素数2~4のアルキル基および/または炭素数2~4のアルコキシ基である。L1およびL2は、それぞれ独立に、-CH=CHp-基または-C≡Cq-基を表し、pおよびqはそれぞれ独立に1または2の整数を表す。X1およびX2は、それぞれ独立に、水素原子、炭素数1~4のアルキル基またはフェニル基を表す。jおよびkは、それぞれ独立に、0または1を表すが、jおよびkがともに0になることはない。}{上記一般式2において、R7およびR8は、それぞれ独立に、水素原子、置換基を有していてもよい炭素数1~4のアルキル基、置換基を有していてもよい炭素数1~4のアルコキシ基を表し、Bは、下記一般式cまたはdを表す。上記一般式cにおいて、R9およびR10は、それぞれ独立に、水素原子、置換基を有していてもよい炭素数1~4のアルキル基または置換基を有していてもよい炭素数1~4のアルコキシ基を表す。また、上記一般式dにおいて、R11およびR12は、それぞれ独立に、水素原子、スルホ基またはヒドロキシル基を表す。但し、上記一般式2およびcにおけるR7~R10のいずれか1以上が、ヒドロキシル基、カルボキシル基、炭素数1~2のアルコキシ基およびスルホ基からなる群より選ばれるいずれかの置換基以下置換基Zというで置換された炭素数1~4のアルキル基、および/または、該置換基Zで置換された炭素数1~4のアルコキシ基である。L3およびL4は、それぞれ独立に、-CH=CHr-基または-C≡Cs-基を表し、rおよびsはそれぞれ独立に1~5の整数を表す。X3およびX4は、それぞれ独立に、水素原子、置換基を有していてもよいアルキル基または置換基を有していてもよいフェニル基を表す。mおよびnは、それぞれ独立に、0または1を表すが、mおよびnがともに0になることはない。}本発明によれば、偏光膜などの異方性膜に有用な、主に短波長領域で二色性が高く、耐久性に優れた化合物を提供することができる。以下に本発明の異方性膜用化合物の実施の形態を詳細に説明する。以下に記載する構成要件の説明は、本発明の実施態様の一例代表例であり、本発明はこれらの内容に特定はされない。本発明の異方性膜用化合物が適用される異方性膜とは、色素等の化合物を含有する膜の厚み方向および任意の直交する面内2方向の立体座標系における合計3方向から選ばれる任意の2方向における電磁気学的性質に異方性を有する膜である。電磁気学的性質としては、吸収、屈折などの光学的性質、抵抗、容量などの電気的性質などが挙げられる。吸収、屈折などの光学的異方性を有する膜としては、例えば、直線偏光膜、円偏光膜、位相差膜、導電異方性膜などがある。本明細書において単に異方性膜という場合には、本発明の異方性膜用化合物を含有する層を指し、通常、この層にはさらに低分子材料および/または高分子材料を含有するが、例えば本発明の異方性膜用化合物のみから構成される層であってもよい。本発明の異方性膜用化合物は、いわゆる色素としての機能も有する化合物であって、本発明の異方性膜用化合物を含有する異方性膜は、色素膜としても機能し得るものである。なお、ここでいう色素とは、一般に、可視光波長領域において吸収を有する化合物を意味する。本発明の異方性膜用化合物を用いて製造された異方性膜は、主たる効果として吸収異方性を有する機能性膜に用いられることが好ましく、偏光膜に用いられることがより好ましい。以下、本発明の異方性膜用化合物について詳述する。なお、本発明において置換基を有していてもよいとは、置換基を1または2以上有していてもよいことを意味する。また、本明細書において置換基の総炭素数という場合には、その置換基中に含まれる炭素原子の数を表し、その置換基がさらなる置換基を有している場合には、さらなる置換基に含まれる炭素数も含めたすべての炭素数である。1.異方性膜用化合物本発明の異方性膜用化合物は、遊離酸の形が、下記一般式1または2で表されることを特徴とする。{上記一般式1において、R1およびR2は、それぞれ独立に、水素原子、炭素数1~4のアルキル基、炭素数1~4のアルコキシ基を表し、Aは、下記一般式aまたはbを表す。上記一般式aにおいて、R3およびR4は、それぞれ独立に、水素原子、炭素数1~4のアルキル基または炭素数1~4のアルコキシ基を表す。また、上記一般式bにおいて、R5およびR6は、それぞれ独立に、水素原子、スルホ基またはヒドロキシル基を表す。但し、上記一般式1およびaにおけるR1~R4のいずれか1以上が炭素数2~4のアルキル基および/または炭素数2~4のアルコキシ基である。L1およびL2は、それぞれ独立に、-CH=CHp-基または-C≡Cq-基を表し、pおよびqはそれぞれ独立に1または2の整数を表す。X1およびX2は、それぞれ独立に、水素原子、炭素数1~4のアルキル基またはフェニル基を表す。jおよびkは、それぞれ独立に、0または1を表すが、jおよびkがともに0になることはない。}{上記一般式2において、R7およびR8は、それぞれ独立に、水素原子、置換基を有していてもよい炭素数1~4のアルキル基、置換基を有していてもよい炭素数1~4のアルコキシ基を表し、Bは、下記一般式cまたはdを表す。上記一般式cにおいて、R9およびR10は、それぞれ独立に、水素原子、置換基を有していてもよい炭素数1~4のアルキル基または置換基を有していてもよい炭素数1~4のアルコキシ基を表す。また、上記一般式dにおいて、R11およびR12は、それぞれ独立に、水素原子、スルホ基またはヒドロキシル基を表す。但し、上記一般式2およびcにおけるR7~R10のいずれか1以上が、ヒドロキシル基、カルボキシル基、炭素数1~2のアルコキシ基およびスルホ基からなる群より選ばれるいずれかの置換基以下置換基Zというで置換された炭素数1~4のアルキル基、および/または、該置換基Zで置換された炭素数1~4のアルコキシ基である。L3およびL4は、それぞれ独立に、-CH=CHr-基または-C≡Cs-基を表し、rおよびsはそれぞれ独立に1~5の整数を表す。X3およびX4は、それぞれ独立に、水素原子、置換基を有していてもよいアルキル基または置換基を有していてもよいフェニル基を表す。mおよびnは、それぞれ独立に、0または1を表すが、mおよびnがともに0になることはない。}本発明の異方性膜用化合物は、スチルベン部位と、アルケニルアミドあるいはアルキニルアミド部位とを併せて有するジスアゾ化合物である。この化合物は、スチルベン部位と、アルケニルアミドあるいはアルキニルアミド部位とを併せて有する分子の長いジスアゾ化合物であるため、短波長領域に吸収を有しながらも大きいアスペクト比を得ることができ、高い二色性を示す。しかし、これらの分子構造では、単純にこれ以上分子のアスペクト比を大きくしても、さらなる二色比の向上が困難であった。これは、特に染色浴中等において、二色性色素分子が凝集していて、二色比の向上に対して悪い履歴を持った二色性色素の凝集体が基材に染色し、二色比の向上に悪影響を及ぼしているものと考えられる。このため、本発明では、二色性色素分子同士の凝集を妨げるために嵩高い置換基を導入することにより従来以上に高い二色比を達成することができた。即ち、前記一般式1およびaにおけるR1~R4のいずれか1以上として、炭素数2~4のアルキル基および/または炭素数2~4のアルコキシ基という嵩高い置換基を導入することにより、二色性色素分子同士の凝集を制御することができる。また、前記一般式2およびcにおけるR7~R10のいずれか1以上として、ヒドロキシル基、カルボキシル基、炭素数1~2のアルコキシ基及びスルホ基からなる群より選ばれるいずれかの置換基置換基Zで置換された炭素数1~4のアルキル基、または該置換基Zで置換された炭素数1~4のアルコキシ基という嵩高い置換基を導入することにより、二色性色素分子同士の凝集を抑制することができる。本発明の異方性膜用化合物は、短波長領域のみならず、それ以外の領域に吸収をもつ化合物としても高い二色性を示す。また、分子構造が非対称性である上に、上記の嵩高い置換基を有することにより、過度な凝集を生じにくく、溶解性等にも優れる。i遊離酸の形が一般式1で表される異方性膜用化合物<R1およびR2>前記一般式1において、R1およびR2は、それぞれ独立に、水素原子、炭素数1~4のアルキル基または炭素数1~4のアルコキシ基を表す。該R1およびR2が置換するフェニレン基は、1,4-フェニレン基であることから、分子直線性に優れている。該炭素数1~4のアルキル基としては、メチル基、エチル基、i-プロピル基、n-プロピル基、sec-ブチル基、tert-ブチル基、n-ブチル基等が挙げられ、好ましくは、メチル基、エチル基、i-プロピル基、sec-ブチル基、tert-ブチル基、n-ブチル基である。また、該炭素数1~4のアルコキシ基としては、メトキシ基、エトキシ基、i-プロポキシ基、n-プロポキシ基、tert-ブトキシ基、n-ブトキシ基等が挙げられ、好ましくは、メトキシ基、エトキシ基、i-プロポキシ基、tert-ブトキシ基、n-ブトキシ基である。R1,R2の置換位置については、R1およびR2がアルキル基またはアルコキシ基である場合、その置換位置は、1,4-フェニレン基の3位およびまたは6位であることが好ましい。<A>前記一般式1において、Aは、下記一般式aまたはbを表す。上記一般式aにおいて、R3およびR4は、それぞれ独立に、水素原子、炭素数1~4のアルキル基または炭素数1~4のアルコキシ基を表す。また、上記一般式bにおいて、R5およびR6は、それぞれ独立に、水素原子、スルホ基またはヒドロキシル基を表す。前記一般式aのフェニレン基は、1,4-フェニレン基であることから、分子直線性に優れている。該フェニレン基に置換するR3およびR4は、それぞれ独立に、水素原子、炭素数1~4のアルキル基または炭素数1~4のアルコキシ基である。該炭素数1~4のアルキル基としては、メチル基、エチル基、i-プロピル基、n-プロピル基、sec-ブチル基、tert-ブチル基、n-ブチル基等が挙げられ、好ましくは、メチル基、エチル基、i-プロピル基、sec-ブチル基、tert-ブチル基、n-ブチル基である。また、該炭素数1~4のアルコキシ基としては、メトキシ基、エトキシ基、i-プロポキシ基、n-プロポキシ基、tert-ブトキシ基、n-ブトキシ基等が挙げられ、好ましくは、メトキシ基、エトキシ基、i-プロポキシ基、tert-ブトキシ基、n-ブトキシ基である。R3およびR4がアルキル基またはアルコキシ基である場合、その置換位置は、1,4-フェニレン基の3位および/または6位であることが好ましい。また、前記一般式bのナフチレン基は、1,4-ナフチレン基であることから、やはり分子直線性に優れている。該ナフチレン基に置換するR5およびR6は、それぞれ独立に、水素原子、スルホ基またはヒドロキシル基であるが、溶解性の点から、好ましくはスルホ基である。より好ましくは、R5,R6のいずれか一方がスルホ基、他方が水素原子であり、該スルホ基の置換位置は、ナフチレン基の6位、7位または8位であることが好ましい。<嵩高い置換基>本発明の異方性膜用化合物は、前記一般式1およびaにおいて、R1~R4のいずれか1以上は、嵩高い置換基としての炭素数2~4のアルキル基および/または炭素数2~4のアルコキシ基であることを特徴とする。該炭素数2~4のアルキル基としては、エチル基、i-プロピル基、n-プロピル基、sec-ブチル基、tert-ブチル基、n-ブチル基等が挙げられ、好ましくは、エチル基、i-プロピル基、sec-ブチル基、tert-ブチル基、n-ブチル基、より好ましくはエチル基、i-プロピル基、sec-ブチル基、tert-ブチル基である。また、該炭素数2~4のアルコキシ基としては、エトキシ基、i-プロポキシ基、n-プロポキシ基、tert-ブトキシ基、n-ブトキシ基等が挙げられ、好ましくは、エトキシ基、i-プロポキシ基、tert-ブトキシ基、n-ブトキシ基、より好ましくはエトキシ基、i-プロポキシ基、tert-ブトキシ基である。これら炭素数2~4のアルキル基、炭素数2~4のアルコキシ基は、一般式1,aにおける1,4-フェニレン基の3位および/または6位に置換していることが好ましい。R1~R4として前記一般式1,aに導入される上記の嵩高い置換基の数は、本発明の異方性膜用化合物中に1以上4以下、好ましくは1以上3以下である。R1~R4として導入される嵩高い置換基が2以上の場合、これらは同一の置換基であってもよく異なる置換基であってもよい。なお、前記一般式1におけるAが前記一般式bで表される場合、R1および/またはR2が前記嵩高い置換基である。<L1およびL2>前記一般式1において、L1およびL2は、それぞれ独立に、-CH=CHp-基または-C≡Cq-基を表し、pおよびqは、それぞれ独立に1または2の整数を表す。<X1およびX2>前記一般式1において、X1およびX2は、それぞれ独立に、水素原子、炭素数1~4のアルキル基またはフェニル基を表す。該アルキル基は、炭素数3以下の低級アルキル基が好ましく、溶解性の観点から、メチル基、エチル基等がより好ましい。<L1およびL2とX1およびX2の好ましい組み合わせ>上記したL1およびL2と、X1およびX2の中でも、L1およびL2が-CH=CH-基であり、X1およびX2が炭素数1~3のアルキル基またはフェニル基であることが、二色性および化合物安定性の観点から好ましい。<jおよびk>前記一般式1において、jおよびkは、それぞれ独立に0または1を表すが、jおよびkがともに0になることはない。目的とする色調により好ましいjおよびkの値は異なるが、主に短波長領域に吸収を有する化合物としては、jおよびkは好ましくはともに1である。なお、スルホ基の置換位置としては、後述の如く、4,4’-スチルベン基に対して2位およびまたは2’位が好ましい。ii遊離酸の形が一般式2で表される異方性膜用化合物<R7およびR8>前記一般式2において、R7およびR8は、それぞれ独立に、水素原子、置換基を有していてもよい炭素数1~4のアルキル基または置換基を有していてもよい炭素数1~4のアルコキシ基を表す。該R7およびR8が置換するフェニレン基は、1,4-フェニレン基であることから、分子直線性に優れている。該置換基を有していてもよい炭素数1~4のアルキル基としては、メチル基、ヒドロキシメチル基、カルボキシメチル基、メトキシメチル基、エチル基、2-ヒドロキシエチル基、n-プロピル基、i-プロピル基、sec-ブチル基、tert-ブチル基、n-ブチル基等が挙げられ、好ましくは、メチル基、ヒドロキシメチル基、カルボキシメチル基、メトキシメチル基、エチル基、2-ヒドロキシエチル基、n-プロピル基、i-プロピル基、sec-ブチル基、tert-ブチル基である。また、該置換基を有していてもよい炭素数1~4のアルコキシ基としては、メトキシ基、ヒドロキシメトキシ基、カルボキシメトキシ基、メトキシメトキシ基、エトキシ基、2-ヒドロキシエトキシ基、2-カルボキシエトキシ基、2-スルホエトキシ基、n-プロポキシ基、i-プロポキシ基、2,3-ジヒドロキシプロポキシ基、tert-ブトキシ基、n-ブトキシ基等が挙げられ、好ましくは、メトキシ基、ヒドロキシメトキシ基、カルボキシメトキシ基、メトキシメトキシ基、エトキシ基、2-ヒドロキシエトキシ基、2-カルボキシエトキシ基、2-スルホエトキシ基、n-プロポキシ基、i-プロポキシ基、tert-ブトキシ基、n-ブトキシ基である。R7,R8の置換位置については、R7およびR8が置換基を有していてもよいアルキル基または置換基を有していてもよいアルコキシ基である場合、その置換位置は、1,4-フェニレン基の3位および/または6位であることが好ましい。<B>前記一般式2において、Bは、下記一般式cまたはdを表す。上記一般式cにおいて、R9およびR10は、それぞれ独立に、水素原子、置換基を有していてもよい炭素数1~4のアルキル基または置換基を有していてもよい炭素数1~4のアルコキシ基を表す。また、上記一般式dにおいて、R11およびR12は、それぞれ独立に、水素原子、スルホ基またはヒドロキシル基を表す。前記一般式cのフェニレン基は、1,4-フェニレン基であることから、分子直線性に優れている。該フェニレン基に置換するR9およびR10は、それぞれ独立に、水素原子、置換基を有していてもよい炭素数1~4のアルキル基または置換基を有していてもよい炭素数1~4のアルコキシ基である。該置換基を有していてもよい炭素数1~4のアルキル基としては、メチル基、ヒドロキシメチル基、カルボキシメチル基、メトキシメチル基、エチル基、2-ヒドロキシエチル基、n-プロピル基、i-プロピル基、sec-ブチル基、tert-ブチル基、n-ブチル基等が挙げられ、好ましくは、メチル基、ヒドロキシメチル基、カルボキシメチル基、メトキシメチル基、エチル基、2-ヒドロキシエチル基、n-プロピル基、i-プロピル基、sec-ブチル基、tert-ブチル基である。また、該置換基を有していてもよい炭素数1~4のアルコキシ基としては、メトキシ基、ヒドロキシメトキシ基、カルボキシメトキシ基、メトキシメトキシ基、エトキシ基、2-ヒドロキシエトキシ基、2-カルボキシエトキシ基、2-スルホエトキシ基、n-プロポキシ基、i-プロポキシ基、2,3-ジヒドロキシプロポキシ基、tert-ブトキシ基、n-ブトキシ基等が挙げられ、好ましくは、メトキシ基、ヒドロキシメトキシ基、カルボキシメトキシ基、メトキシメトキシ基、エトキシ基、2-ヒドロキシエトキシ基、2-カルボキシエトキシ基、2-スルホエトキシ基、n-プロポキシ基、i-プロポキシ基、tert-ブトキシ基、n-ブトキシ基である。R9,R10の置換位置については、R9およびR10が置換基を有していてもよいアルキル基または置換基を有していてもよいアルコキシ基である場合、その置換位置は、1,4-フェニレン基の3位および/または6位であることが好ましい。また、前記一般式dのナフチレン基は、1,4-ナフチレン基であることから、やはり分子直線性に優れている。該ナフチレン基に置換するR11およびR12は、それぞれ独立に、水素原子、スルホ基またはヒドロキシル基であるが、溶解性の点から、好ましくはスルホ基である。より好ましくは、R11,R12のいずれか一方がスルホ基、他方が水素原子であり、該スルホ基の置換位置は、ナフチレン基の6位、7位または8位であることが好ましい。<嵩高い置換基>本発明の異方性膜用化合物は、前記一般式2およびcにおいて、R7~R10のいずれか1以上は、ヒドロキシル基、カルボキシル基、炭素数1~2のアルコキシ基およびスルホ基からなる群より選ばれるいずれかの置換基以下置換基Zというで置換された炭素数1~4のアルキル基、および/または、該置換基Zで置換された炭素数1~4のアルコキシ基であることを特徴とする。該置換基Zで置換された炭素数1~4のアルキル基としては、ヒドロキシメチル基、カルボキシメチル基、メトキシメチル基、2-ヒドロキシエチル基等が挙げられ、好ましくは、ヒドロキシメチル基、メトキシメチル基、2-ヒドロキシエチル基、より好ましくはヒドロキシメチル基、2-ヒドロキシエチル基である。また、該置換基Zで置換された炭素数1~4のアルコキシ基としては、ヒドロキシメトキシ基、カルボキシメトキシ基、メトキシメトキシ基、2-ヒドロキシエトキシ基、2-カルボキシエトキシ基、2-スルホエトキシ基、2,3-ジヒドロキシプロポキシ基等が挙げられ、好ましくは、ヒドロキシメチル基、カルボキシメチル基、メトキシメチル基、2-ヒドロキシエチル基、2-カルボキシエトキシ基、2-スルホエトキシ基、より好ましくは2-ヒドロキシエチル基、2-カルボキシエトキシ基、2-スルホエトキシ基である。これら置換基Zで置換された炭素数1~4のアルキル基、置換基Zで置換された炭素数1~4のアルコキシ基は、一般式2,cにおける1,4-フェニレン基の3位および/または6位に置換していることが好ましい。R7~R10として前記一般式2,cに導入される上記の嵩高い置換基の数は、本発明の異方性膜用化合物中に1以上4以下、好ましくは1以上3以下である。R7~R10に導入される嵩高い置換基が2以上の場合、これらは同一の置換基であってもよく異なる置換基であってもよい。なお、前記一般式2におけるBが前記一般式dで表される場合、R7および/またはR8が前記嵩高い置換基である。<L3およびL4>前記一般式2において、L3およびL4は、それぞれ独立に-CH=CHr-基または-C≡Cs-基を表し、rおよびsは、それぞれ独立に1~5の整数を表す。rとしては、水に対する溶解性の観点から、1~4であることが好ましく、1~3であることがより好ましく、1~2であることが特に好ましい。また、sとしては、同様に水に対する溶解性の観点から、1~4であることが好ましく、1~3であることがより好ましく、1~2であることが特に好ましい。<X3およびX4>前記一般式2において、X3およびX4は、それぞれ独立に、水素原子、置換を有してもよいアルキル基または置換基を有してもよいフェニル基を表す。該置換基を有してもよいアルキル基は、総炭素数が通常1以上、通常8以下、好ましくは5以下である。該アルキル基が有していてもよい置換基としては、炭素数1~2のアルコキシ基、カルボキシル基等が挙げられる。該置換基を有していてもよいアルキル基としては、置換基を有していてもよい低級アルキル基が好ましく、溶解性の観点から、メチル基、エチル基等がより好ましい。また、該置換基を有していてもよいフェニル基は、総炭素数が通常6以上、通常15以下、好ましくは12以下である。該フェニル基が有していてもよい置換基としては、炭素数1~9のアルキル基、炭素数1~9のアルコキシ基、ニトロ基、カルボキシル基、アミノ基、メチルアミノ基、n-ブチルアミノ基、アセチルアミノ基、ベンゾイルアミノ基、シンナモイルアミノ基等が挙げられる。該置換基を有していてもよいフェニル基の好ましい具体例としては、無置換のフェニル基、4-メトキシフェニル基等が挙げられる。<L3およびL4とX3およびX4の好ましい組み合わせ>上記したL3およびL4と、X3およびX4の中でも、L3およびL4が-CH=CH-基であり、X3およびX4が置換基を有していてもよいアルキル基または置換基を有していてもよいフェニル基であることが、二色性および化合物安定性の観点から好ましい。<mおよびn>前記一般式2において、mおよびnは、それぞれ独立に0または1を表すが、mおよびnがともに0になることはない。目的とする色調により好ましいmおよびnの値は異なるが、主に短波長領域に吸収を有する化合物としては、mおよびnは好ましくはともに1である。なお、スルホ基の置換位置としては、後述の如く、4,4’-スチルベン基に対して2位およびまたは2’位が好ましい。iii遊離酸の形が一般式3または4で表される異方性膜用化合物遊離酸の形が上記一般式1で表される異方性膜用化合物の中でも、遊離酸の形が下記一般式3で表される異方性膜用化合物であることが好ましい。上記一般式3において、R1、R2、A、L1、L2、X1およびX2は、それぞれ上記一般式1におけると同義である。すなわち、本発明の異方性膜用化合物は、上記一般式1において、スルホ基の個数を示すjおよびkがともに1であって、これらが上記一般式3に示した置換位置で置換したものが好ましい。また、遊離酸の形が上記一般式2で表される異方性膜用化合物の中でも、遊離酸の形が下記一般式4で表される異方性膜用化合物であることが好ましい。上記一般式4において、R7、R8、B、L3、L4、X3およびX4は、それぞれ上記一般式2におけると同義である。すなわち、本発明の異方性膜用化合物は、上記一般式2において、スルホ基の個数を示すmおよびnがともに1であって、これらが上記一般式4に示した置換位置で置換したものが好ましい。<分子量>遊離酸の形が前記一般式1または2で表される本発明の異方性膜用化合物の分子量としては、遊離酸の形で、500以上が好ましく、また、1500以下が好ましく、1300以下がより好ましく、1200以下が特に好ましい。<水溶性>本発明の異方性膜用化合物は、通常、水溶性の化合物である。<塩型について>本発明の異方性膜用化合物は、前記一般式1または2で示されるような遊離酸の形遊離酸型のまま使用してもよく、酸基の一部が塩型になっているものであってもよい。また、塩型の化合物と遊離酸型の化合物が混在していてもよい。また、製造時に塩型で得られた場合はそのまま使用してもよいし、所望の塩型に変換塩交換してもよい。塩交換の方法としては、公知の方法を任意に用いることができ、例えば以下の方法が挙げられる。1塩型で得られた化合物の水溶液に塩酸等の強酸を添加し、化合物を遊離酸の形で酸析せしめた後、所望の対イオンを有するアルカリ溶液例えば、水酸化ナトリウム水溶液、水酸化リチウム水溶液等で化合物の酸性基を中和して塩交換する方法。2塩型で得られた化合物の水溶液に、所望の対イオンを有する大過剰の中性塩例えば、塩化ナトリウム、塩化リチウム等を添加し、塩析ケーキの形で塩交換する方法。3塩型で得られた化合物の水溶液を、強酸性陽イオン交換樹脂で処理し、化合物を遊離酸の形で酸析せしめた後、所望の対イオンを有するアルカリ溶液例えば、水酸化ナトリウム水溶液、水酸化リチウム水溶液等で化合物の酸性基を中和して塩交換する方法。4予め所望の対イオンを有するアルカリ溶液例えば水酸化ナトリウム水溶液、水酸化リチウム水溶液等で処理した強酸性陽イオン交換樹脂に、塩型で得られた化合物の水溶液を作用させ、塩交換する方法。本発明の異方性膜用化合物の酸性基が遊離酸型となるか、塩型となるかは、化合物のpKaと化合物溶液のpHに依存する。そのため、本発明の異方性膜用化合物の酸性基は、遊離酸型、いずれかの塩型、酸性基が2つ以上ある場合には遊離酸型と塩型の混合または2種類以上の塩型の混合など、さまざまな型となりうる。特に、異方性膜中での異方性膜用化合物の酸性基は、後述する異方性膜用組成物の好ましいpHや、異方性膜用化合物を含んだ基材への解離性の塩を含む溶液による処理の影響等を受けて、異方性膜を作製する工程で用いたものとは異なる塩型になっていることもありうる。上記の塩型の例としては、Na、Li、K等のアルカリ金属の塩、アルキル基もしくはヒドロキシアルキル基で置換されていてもよいアンモニウムの塩、または有機アミンの塩等が挙げられる。該アンモニウムの塩が有していてもよい置換基であるアルキル基もしくはヒドロキシアルキル基としては、炭素数1~6の低級アルキル基およびヒドロキシ置換された炭素数1~6の低級アルキル基が挙げられる。有機アミンの例としては、炭素数1~6の低級アルキルアミン例えば、メチルアミン、エチルアミン、ジメチルアミン、トリメチルアミン等、ヒドロキシ置換された炭素数1~6の低級アルキルアミン例えば、エタノールアミン、ジエタノールアミン、トリエタノールアミン等、カルボキシ置換された炭素数1~6の低級アルキルアミン例えばカルボキシメチルアミン、カルボキシエチルアミン、カルボキシプロピルアミン、ジカルボキシメチルアミン等等が挙げられる。これらの塩型の場合、その種類は1種類に限られず複数種混在していてもよい。また、化合物の一分子内に複数種混在してもよいし、組成物中に複数種混在していてもよい。本発明の異方性膜用化合物の酸性基の好ましい型としては、化合物の製造工程、後述する異方性膜用組成物の内容や好ましいpHなどによって異なるが、水に対して高溶解度が必要な場合例えば、基材への化合物移行能を高めるため、異方性膜用組成物中において高い化合物濃度が必要な場合などには、リチウム塩、アンモニウム塩、トリエチルアミン塩、水溶性基が置換した有機アミン塩またはこれらの塩を1以上有することが好ましい。一方、水に対して低溶解度が必要な場合例えば、化合物製造工程において化合物溶液から該化合物を析出させたい場合などには、遊離酸型であるか、ナトリウム塩、カリウム塩、カルシウム塩等のアルカリ土類金属塩またはこれらの塩を1以上有することが好ましい。遊離酸の形が前記一般式1または2で表される異方性膜用化合物の具体例としては、例えば、以下のような異方性膜用化合物が挙げられるが、本発明はこれらに限定されるものではない。2.化合物の合成方法遊離酸の形が前記一般式1または2で表される本発明の異方性膜用化合物は、それ自体周知の方法に従って製造することができる。例えば、遊離酸の形が前記式1-2で示される化合物は、下記1~4の工程に従って製造することができる。14-アミノ-4’-ニトロスチルベン-2,2’-ジスルホン酸ナトリウムを水に室温にて溶解し、塩酸酸性条件下に亜硝酸ナトリウムを加えて、20°Cにてジアゾ化し、アニリン-ω-メタンスルホン酸ナトリウムと酸性条件下0~5°Cでカップリング反応を行う。反応終了後、水酸化ナトリウムを添加し、60°Cに昇温、強アルカリ性で加水分解反応を行う。加水分解反応終了後、塩酸で中性にした後、塩析することによりモノアゾ化合物をナトリウム塩として得る。2得られたモノアゾ化合物を水に溶解し、塩酸酸性条件下に亜硝酸ナトリウムを加えて、5~10°Cにてジアゾ化し、2,5-ジエトキシアニリンと酸性条件下5~10°Cでカップリング反応を行う。反応終了後、水酸化ナトリウム水溶液で中性にした後、塩析することによりジスアゾ化合物をナトリウム塩として得る。3得られたジスアゾ化合物を水に溶解し、60~70°Cに昇温し、水硫化ナトリウムを添加し、還元反応を行う。反応終了後、室温まで降温し、塩析により還元された化合物を取り出す。4得られた化合物をN-メチルピロリドンに溶解し、炭酸ナトリウムと桂皮酸クロライドを加えて70°Cで1時間反応させる。反応終了後、水に排出し、塩析することにより遊離酸の形が前記1-2で示される化合物をナトリウム塩として得る。3.異方性膜用組成物異方性膜を製造するにあたって、異方性膜用組成物を用いることができる。異方性膜用組成物は、本発明の異方性膜用化合物と、通常さらに溶剤を含有し、本発明の化合物が溶剤に溶解もしくは分散されたものである。なお、異方性膜用組成物中または以下に詳述する異方性膜において、本発明の異方性膜用化合物は1種を単独で使用することができるが、本発明の異方性膜用化合物を2種以上組み合わせて使用したり、ヨウ素や公知の二色性化合物等の他の二色性物質を組み合わせて使用することもできる。さらに、製造される異方性膜に所望の性能を与えたり、製造に好適な組成物とするために、種々の溶剤、添加剤等を適宜組み合わせて使用することができる。更には配向を低下させない程度に紫外線吸収化合物や近赤外線吸収化合物などの他の化合物と混合して用いることができる。これにより、異方性膜の耐久性の向上、色相の補正、偏光性能の向上を図ると共に、各種の色相を有する異方性膜を製造することができる。異方性膜用組成物に用いる溶剤としては、水、水混和性のある有機溶剤、或いはこれらの混合物が適している。有機溶剤の具体例としては、メチルアルコール、エチルアルコール、イソプロピルアルコール等のアルコール類、エチレングリコール、2,2’-チオジエタノール、ジエチレングリコール、グリセリン等の多価アルコール類、メチルセロソルブ、エチルセロソルブ等のセロソルブ類、2-ピロリドン、N-メチルピロリドン、N,N-ジメチルホルムアミド、1,3-ジメチルイミダゾリジノン等のアミド系の溶剤、ジメチルスルホキシド、スルホラン等の非プロトン性溶剤等の単独または2種以上の混合溶剤が挙げられる。これらの溶剤に本発明の異方性膜用化合物を溶解する場合の濃度としては、化合物の溶解性や会合状態の形成濃度にも依存するが、好ましくは0.001重量以上、より好ましくは0.01重量以上、好ましくは10重量以下、より好ましくは5重量以下、特に好ましくは1重量以下である。また、異方性膜用組成物は、本発明の異方性膜用化合物の溶解性向上等のため、必要に応じて尿素、チオ尿素、カプロラクタム、ビウレット、セミカルバジド等の化合物を添加したり、界面活性剤等の添加剤を加えることができる。界面活性剤としては、アニオン系、カチオン系、ノニオン系のいずれも使用可能である。これらの添加濃度は通常0.01重量以上、10重量以下が好ましい。さらに、本発明に係る異方性膜用組成物は、基材への染着性などの向上ため、必要に応じて添加剤を用いることができる。具体的には、浅原照三編新染料加工講座第7巻染色II共立出版株式会社、1972年6月15日発行、233頁から251頁や、山下雄也、根本嘉郎共著高分子活性剤と染色助剤の界面化学株式会社誠文堂新光社、1963年9月5日発行、94頁から173頁などに記載の繊維用染色に用いられる染色助剤、およびその手法や前述の界面活性剤、アルコール類、多価アルコール類、セロソルブ類、アミド系溶剤類、尿素、チオ尿素、等の化合物類、塩化ナトリウム、ボウ硝等の無機塩などである。その添加濃度は通常0.01重量以上、15重量以下が好ましい。4.異方性膜本発明の異方性膜用化合物を用いて異方性膜を製造することができる。この異方性膜は、本発明の異方性膜用化合物の他に、必要に応じてその他の化合物、例えば、公知の青色二色性染料、ヨウ素等や上記のような界面活性剤等の添加剤を含有していてもよい。もちろん、本発明の異方性膜用化合物で表される化合物同士を組み合わせて含有していてもよい。異方性膜の作製方法としては、次のa~dの方法などが挙げられる。a延伸したポリビニルアルコールなどの高分子基材を、本発明の異方性膜用化合物を含有する溶液異方性膜用組成物等で染色する方法bポリビニルアルコールなどの高分子基材を、本発明の異方性膜用化合物を含有する溶液異方性膜用組成物等で染色した後、延伸する方法cポリビニルアルコールなどの高分子基材を、本発明の異方性膜用化合物を含有する溶液異方性膜用組成物等の溶液に溶解し、フィルム状に成膜した後に延伸する方法d本発明の異方性膜用化合物を適当な溶剤に溶解して、成膜用異方性膜形成用組成物を調製し、この成膜用組成物を用いてガラス板などの各種基材表面に湿式成膜法にて成膜し、組成物中に含まれる異方性膜用化合物を配向積層させる方法本発明においては上記a~dのいずれを用いてもよいが、a~cを用いるのが特に好ましい。以下に、本発明の異方性膜用化合物を用いて異方性膜を製造する方法について説明するが、特に、本発明の異方性膜用化合物において好ましく用いられる上記a~cの方法により異方性膜を作製する場合の組成物について詳述する。なお、上記dの方法により異方性膜を作製する方法や、その場合に用いられる組成物については、公知の方法および組成物を適宜用いることができるが、例えば、国際公開第2006/107035号パンフレット等に記載の方法および組成物等が挙げられる。本発明の異方性膜用化合物を用いて、異方性膜を形成する場合、例えば前記a~cのいずれの方法においても、本発明の異方性膜用化合物を適当な溶剤に溶解して使用する。溶剤としては、前記異方性膜用組成物に含有する溶剤が挙げられる。なお、前記a、bの方法における本発明の異方性膜用化合物を含有する溶液で染色する基材や、前記cの方法において本発明の異方性膜用化合物とともに延伸されてなる基材としては、ポリビニルアルコール系の樹脂、ポリ酢酸ビニル樹脂、エチレン/酢酸ビニルEVA樹脂、ナイロン樹脂、ポリエステル樹脂等が挙げられる。中でも、ポリビニルアルコールなど、本発明の異方性膜用化合物との親和性の高い高分子材料が好ましい。ポリビニルアルコールの種類としては、一般的に高分子量かつ高ケン化度のものが、偏光度や二色性などの光学特性の観点から好ましいが、温湿度による収縮による欠陥を抑止することや光学特性と耐環境性能の両立を図るなどの目的から、二色性物質の種類とポリビニルアルコールのケン化度や変性度疎水性共重合成分比を適宜調整したポリビニルアルコール誘導体を選択することができる。高分子材料と本発明の異方性膜用化合物の相互作用を制御する具体的手法としては、高分子材料と本発明の異方性膜用化合物の各々にプロトン供与性の-OH、-NH2、-NHR、-NHCO-、-NHCONH-などに対し、プロトン受容性の-N=N-、-OH、-NH2、-NRR’、-OR、-CN、-C≡C-およびフェニル基やナフチル基などの芳香環を官能基として組み合わせることにより、有効なものにすることができるRおよびR’は任意の置換基である。さらに官能基の密度を調整することで、二色性や染着性の向上に効果が得られる。前記a~cの方法における、染色および成膜並びに延伸は、一般的な下記の方法で行うことができる。上記の異方性膜用組成物および必要に応じて塩化ナトリウム、ボウ硝等の無機塩、界面活性剤等の染色助剤を加えた染浴中に、通常35°C以上、通常80°C以下で、通常10分以下、高分子フィルムを浸漬して染色し、次いで必要に応じてホウ酸処理し、乾燥する。あるいは、高分子重合体を水および/またはアルコール、グリセリン、ジメチルホルムアミド等の親水性有機溶媒に溶解し、本発明に係る異方性膜用組成物を添加して原液染色を行い、この染色原液を流延法、溶液塗布法、押出法等により成膜して染色フィルムを作成する。溶媒に溶解させる高分子重合体の濃度としては、高分子重合体の種類によっても異なるが、通常5重量以上、好ましくは10重量以上程度で、通常30重量以下、好ましくは20重量以下程度である。また、溶媒に溶解する本発明の異方性膜用化合物の濃度としては、高分子重合体に対して通常0.1重量以上、好ましくは0.8重量以上程度で、通常5重量以下、好ましくは2.5重量以下程度である。上記のようにして染色および成膜して得られた未延伸フィルムは、適当な方法によって一軸方向に延伸する。延伸処理することによって本発明の異方性膜用化合物分子が配向し、二色性が発現する。一軸に延伸する方法としては、湿式法にて引っ張り延伸を行う方法、乾式法にて引っ張り延伸を行う方法、乾式法にてロール間圧縮延伸を行う方法等があり、いずれの方法を用いて行ってもよい。延伸倍率は2倍以上、9倍以下にて行われるが、高分子重合体としてポリビニルアルコールおよびその誘導体を用いた場合は3倍以上、6倍以下の範囲が好ましい。延伸配向処理したあとで、該延伸フィルムの耐久性向上と偏光度向上の目的でホウ酸処理を実施する。ホウ酸処理により、異方性膜の光線透過率と偏光度が向上する。ホウ酸処理の条件としては、用いる親水性高分子重合体および本発明の異方性膜用化合物の種類によって異なるが、一般的にはホウ酸濃度としては、通常1重量以上、好ましくは5重量以上程度で、通常15重量以下、好ましくは10重量以下程度である。また、処理温度としては通常30°C以上、好ましくは50°C以上で、通常80°C以下の範囲にあることが望ましい。ホウ酸濃度が1重量未満であるか、処理温度が30°C未満の場合は、処理効果が小さく、また、ホウ酸濃度が15重量を超えるか、処理温度が80°C以上を超える場合は異方性膜がもろくなることがある。a~cの方法により得られる異方性膜の膜厚は通常5μm以上、特に10μm以上で、200μm以下が好ましく、特に100μm以下であることが好ましい。膜厚が厚すぎると、ディスプレイに用いる際に薄型化が困難となることがある。一方、膜厚が薄すぎると、製造が困難となり、コストの問題を生じることがある。a~cの方法により得られる異方性膜に含まれる異方性膜用化合物の濃度含有量は、通常0.001重量以上、特に0.01重量以上で、1重量以下が好ましく、特に0.5重量以下であることが好ましい。異方性膜中の異方性膜用化合物の濃度が低すぎると、偏光性能が不十分となることがある。逆に高すぎると、光線透過率が下がるため、ディスプレイとして十分な輝度を得ることができなかったり、消費電力が大きくなったりする問題を生じることがある。本発明の異方性膜用化合物は、短波長領域における二色性の改良に特に優れた効果を示し、さらに、短波長領域のみならず吸収のある領域全体において高い二色性を示すものである。ここで、短波長領域とは、通常380nm~500nm付近の領域を指し、本発明の異方性膜用化合物はこの領域において吸収を有し、高い二色性を発現することを一つの特徴としている。ただし、該化合物はより長波長側にも吸収を有していてもよく、また、吸収の極大値は短波長領域にあってもよいし、短波長領域になくてもよい。上記領域に吸収を有し、高い二色性を発現するものであれば、好ましく用いることができる。本発明の異方性膜用化合物を含有する異方性膜は、光吸収の異方性を利用し、直線偏光、円偏光、楕円偏光等を得る偏光膜として機能するほか、膜形成プロセスと基材や本発明の異方性膜用化合物を含有する組成物の選択により、屈折率異方性や伝導異方性などの各種異方性膜として機能化が可能となり、様々な種類の、多様な用途に適用可能な偏光素子とすることができる。該異方性膜を偏光素子として使用する場合、前記a~cに代表される方法で作成された異方性膜そのものを使用してもよく、また該異方性膜上に保護層、粘着層、反射防止層、位相差層など、様々な機能をもつ層を積層形成し、積層体として使用してもよい。本発明の異方性膜を基板上に形成して偏光素子として使用する場合、形成された異方性膜そのものを使用してもよく、また上記の様な保護層のほか、粘着層或いは反射防止層、配向膜、位相差フィルムとしての機能、輝度向上フィルムとしての機能、反射フィルムとしての機能、半透過反射フィルムとしての機能、拡散フィルムとしての機能などの光学機能をもつ層など、様々な機能をもつ層を湿式成膜法などにより積層形成し、積層体として使用してもよい。これら光学機能を有する層は、例えば以下の様な方法により形成することができる。位相差フィルムとしての機能を有する層は、例えば特開平2-59703号公報、特開平4-230704号公報などに記載の延伸処理を施したり、特開平7-230007号公報などに記載された処理を施したりすることにより形成することができる。また、輝度向上フィルムとしての機能を有する層は、例えば特開2002-169025号公報や特開2003-29030号公報に記載されるような方法で微細孔を形成すること、或いは、選択反射の中心波長が異なる2層以上のコレステリック液晶層を重畳することにより形成することができる。反射フィルムまたは半透過反射フィルムとしての機能を有する層は、蒸着やスパッタリングなどで得られた金属薄膜を用いて形成することができる。拡散フィルムとしての機能を有する層は、上記の保護層に微粒子を含む樹脂溶液をコーティングすることにより、形成することができる。また、位相差フィルムや光学補償フィルムとしての機能を有する層は、ディスコティック液晶性化合物、ネマティック液晶性化合物などの液晶性化合物を塗布して配向させることにより形成することができる。本発明の異方性膜用化合物を用いた異方性膜は、広範囲な色表現が可能で、高耐熱性の偏光素子を得ることができるという点から、液晶ディスプレイや有機ELディスプレイだけでなく液晶プロジェクタや車載用表示パネル等、高耐熱性が求められる用途に好適にも使用することができる。次に、実施例により本発明を更に具体的に説明するが、本発明はその要旨を超えない限り以下の実施例に限定されるものではない。なお、以下の実施例中、二色比は、プリズム偏光子を入射光学系に配した分光光度計で異方性膜の透過率を測定した後、次式により計算した。二色比D=Az/AyAz=-logTzAy=-logTyTz:異方性膜の吸収軸方向の偏光に対する透過率Ty:異方性膜の偏光軸方向の偏光に対する透過率[実施例1]蒸留水100重量部に、下記式No.1-2の構造を有する化合物のトリエタノールアミン塩0.05重量部と無水硫酸ナトリウム0.02重量部を加えて、撹拌溶解し、染色液異方性膜用組成物とした。ポリビニルアルコールフィルムOPLフィルム、日本合成化学工業社製、膜厚75μmを50°Cのこの染色液に5分間浸漬して染色し、50°Cの水浴で余剰の染料を洗浄した後、50°Cの4重量ホウ酸水溶液中で6倍に延伸した。延伸後、室温の水浴中で余剰のホウ酸を洗浄し、送風乾燥することで異方性膜を得た。この異方性膜の最大吸収波長は495nmであり、その波長での単体透過率は45.8、二色比は90であり、十分な染色性と高い二色性を有していた。[実施例2]No.1-2の化合物に代えて、下記式No.2-1の構造を有する化合物のトリエタノールアミン塩を用いたこと以外は、実施例1と同様の方法で異方性膜を得た。この異方性膜の最大吸収波長は485nmであり、その波長での単体透過率は46.8、二色比は100であり、十分な染色性と高い二色性を有していた。[比較例1]No.1-2の化合物に代えて、国際公開第2009/8298号パンフレットに記載の下記構造を有する化合物前記パンフレット第33ページ、式No.2-61のナトリウム塩を用い、染色液に浸漬する時間を2分にしたこと以外は、実施例1と同様の方法で異方性膜を得た。この異方性膜の最大吸収波長は470nmであり、その波長での単体透過率は45.1、二色比は42であり、実施例1および2の異方性膜に比べ、高い二色性を示さなかった。[比較例2]No.1-2の化合物に代えて、特願2010-087902号に記載の下記構造を有する化合物前記出願明細書第9ページ、式No.1-4のトリエタノールアミン塩を用いたこと以外は、実施例1と同様の方法で異方性膜を得た。この異方性膜の最大吸収波長は500nmであり、その波長での単体透過率は43.6、二色比は69であり、実施例1および2の異方性膜に比べ、高い二色性を示さなかった。"